(57)【要約】  本発明は、ガラス用組成物及びガラス、並びにその製造方法及び応用に関する。酸化物換算で、該ガラス用組成物は、ＳｉＯ2：４５〜６４重量％、Ａ１2Ｏ3：１６〜２６重量％、ＭｇＯ：０．１〜２重量％、Ｎａ2Ｏ：１０〜１７重量％、Ｐ2Ｏ5：０．５〜１５重量％、及び、必要に応じてＴｉＯ2：０〜２重量％を含有する。該ガラス用組成物を用いて製造されるガラスは、高い耐薬品性、高い歪点を有し、ガラスの表面には、高い圧縮応力及び圧縮応力層の深さが形成され、且つ該ガラスは、大きなヤング率を有する。【特許請求の範囲】
【請求項１】
ガラス用組成物の全重量を基準にして、酸化物換算で、
ＳｉＯ2：４５〜６４重量％、Ａｌ2Ｏ3：１６〜２６重量％、ＭｇＯ：０．１〜２重量％、Ｎａ2Ｏ：１０〜１７重量％、Ｐ2Ｏ5：０．５〜１５重量％、及び、必要に応じてＴｉＯ2：０〜２重量％を含有する、ことを特徴とするガラス用組成物。
【請求項２】
ガラス用組成物の全重量を基準にして、酸化物換算で、ＳｉＯ2：４５〜６４重量％、Ａｌ2Ｏ3：１６〜２５重量％、ＭｇＯ：０．１〜２重量％、Ｎａ2Ｏ：１０〜１６重量％、Ｐ2Ｏ5：１〜１５重量％、及び、必要に応じてＴｉＯ2：０．０１〜２重量％を含有する、ことを特徴とする請求項１に記載のガラス用組成物。
【請求項３】
ガラス用組成物の全重量を基準にして、酸化物換算で、ＳｉＯ2：４５〜６４重量％、Ａｌ2Ｏ3：１６〜２５重量％、ＭｇＯ：０．１〜２重量％、Ｎａ2Ｏ：１０〜１６重量％、Ｐ2Ｏ5：８〜１５重量％、及び、必要に応じてＴｉＯ2：０．１〜１．８重量％を含有する、ことを特徴とする請求項１に記載のガラス用組成物。
【請求項４】
前記ガラス組成物は、Ｋ2Ｏ、Ａｓ2Ｏ3、Ｓｂ2Ｏ3、ＳＯ3及びＦのうちの１種又は複数種を含有しない、ことを特徴とする請求項１〜３のいずれか１項に記載のガラス用組成物。
【請求項５】
請求項１〜４のいずれか１項に記載のガラス用組成物に対して、混合、溶融、均質化、キャスト成形及びアニーリングを順次行うことを含む、ことを特徴とするガラスの製造方法。
【請求項６】
アニーリングしたガラスに対して、分断、研削及び化学強化を行うことを含む、ことを特徴とする請求項５に記載の方法。
【請求項７】
請求項５又は６に記載の方法によって製造されたガラス。
【請求項８】
前記ガラスは、密度が２．４２ｇ／ｃｍ3以下であり、歪点が６２９℃以上であり、５０〜３５０℃での熱膨張係数が９４．１９×１０-7／℃以下であり、ヤング率が８１．６ＧＰａ以上であり、光透過率が９０．１％以上であり、圧縮応力が７６０．５ＭＰａ以上であり、応力層の深さが５３．１μｍ以上であり、破壊靭性が６．７６ＭＮ／ｍ3/2以上であり、５重量％塩酸溶液における浸食量が０．５３７ｍｇ／ｃｍ2以下であり、１０重量％フッ化水素酸緩衝溶液における浸食量が１．９６８ｍｇ／ｃｍ2以下であり、且つ１０重量％フッ化水素酸溶液における浸食量が９．９１５ｍｇ／ｃｍ2以下である、ことを特徴とする請求項７に記載のガラス。
【請求項９】
前記ガラスは、密度が２．３８９〜２．４２ｇ／ｃｍ3であり、歪点が６２９〜６６０℃であり、５０〜３５０℃での熱膨張係数が８４．２７〜９４．１９×１０-7／℃であり、ヤング率が８１．６〜８３．５ＧＰａであり、光透過率が９０．１〜９１．０％であり、圧縮応力が７６０．５〜８３１．５ＭＰａであり、応力層の深さが５３．１〜６５．７μｍであり、破壊靭性が６．７６〜７．２３ＭＮ／ｍ3/2であり、５重量％塩酸溶液における浸食量が０．５０３〜０．５３７ｍｇ／ｃｍ2であり、１０重量％フッ化水素酸緩衝溶液における浸食量が１．９０２〜１．９６８ｍｇ／ｃｍ2であり、且つ１０重量％フッ化水素酸溶液における浸食量が９．６３１〜９．９１５ｍｇ／ｃｍ2であることを特徴とする請求項７に記載のガラス。
【請求項１０】
ディスプレイデバイスの製造、好ましくはタッチスクリーンカバーの製造における、請求項１〜４のいずれか１項に記載のガラス用組成物又は請求項７〜９のいずれか１項に記載のガラスの応用。
【発明の詳細な説明】
【技術分野】
【０００１】
本発明は、ガラスの分野に関し、具体的には、ガラス用組成物及びガラス、並びにその製造方法及び応用に関する。
【背景技術】
【０００２】
タッチスクリーンは、先進的な電子入力機器として、シンプルで便利であり、応答速度が高く、省スペース化ができ、ヒューマンコンピューターコミュニケーションが容易であるなど、多くの利点を有する。タッチスクリーン技術は、２０世紀の７０年代に始まり、早期では産業用コンピューターやＰＯＳ端末などの産業用又は商業用機器で使用されるのが一般的である。２００７年に、米国のＡｐｐｌｅ社は、ｉＰｈｏｎｅ（登録商標）携帯電話を発売し、これは、タッチ産業の発展におけるマイルストーンになっている。タッチスクリーン付き電子表示機器は、軽量化や薄型化しておりスタイリッシュな外観を有し、消費者が直接かつ便利に操作できるようになり、人間とコンピューターの相互作用の親密さを高め、消費者の中で大人気であり、また、タッチスクリーンが主流の制御インターフェイスへなり始める。
【０００３】
タッチスクリーン付き電子製品の普及に伴い、タッチスクリーンガラスには、耐損傷性や耐引掻き性などの機械的強度が期待されるだけでなく、優れた靭性も必要とされる。上記問題を解決するためには、ガラスの靭性を向上させる上に、ガラスの強度を高めることも考慮に入れる必要がある。しかし、従来のガラス組成物で製造されたガラスの機械的特性や力学的特性などは、カバーガラスを生産するときのニーズを満たすのに十分ではない。したがって、現在、製造されるガラスの機械的特性や力学的特性などの総合的な特性を著しく向上できるガラス組成物及び調製方法が緊急に求められている。
【発明の概要】
【発明が解決しようとする課題】
【０００４】
本発明の目的は、従来技術における上記欠陥を解決するために、ガラス用組成物及びガラス、並びにその製造方法及び応用を提供することである。
【課題を解決するための手段】
【０００５】
上記目的を達成させるために、第１態様によれば、本発明は、ガラス用組成物であって、ガラス用組成物の全重量を基準にして、酸化物換算で、ＳｉＯ2：４５〜６４重量％、Ａｌ2Ｏ3：１６〜２６重量％、ＭｇＯ：０．１〜２重量％、Ｎａ2Ｏ：１０〜１７重量％、Ｐ2Ｏ5：０．５〜１５重量％、及び、必要に応じてＴｉＯ2：０〜２重量％を含有するガラス用組成物を提供する。
【０００６】
好ましくは、ガラス用組成物の全重量を基準にして、酸化物換算で、該ガラス用組成物は、ＳｉＯ2：４５〜６４重量％、Ａｌ2Ｏ3：１６〜２５重量％、ＭｇＯ：０．１〜２重量％、Ｎａ2Ｏ：１０〜１６重量％、Ｐ2Ｏ5：１〜１５重量％、及び、必要に応じてＴｉＯ2：０．０１〜２重量％を含有する。
【０００７】
好ましくは、ガラス用組成物の全重量を基準にして、酸化物換算で、該ガラス用組成物は、ＳｉＯ2：４５〜６４重量％、Ａｌ2Ｏ3：１６〜２５重量％、ＭｇＯ：０．１〜２重量％、Ｎａ2Ｏ：１０〜１６重量％、Ｐ2Ｏ5：８〜１５重量％、及び、必要に応じてＴｉＯ2：０．１〜１．８重量％を含有する。
【０００８】
好ましくは、前記ガラス組成物は、Ｋ2Ｏ、Ａｓ2Ｏ3、Ｓｂ2Ｏ3、ＳＯ3及びＦのうちの１種又は複数種を含有しない。
【０００９】
第２態様によれば、本発明は、上記ガラス用組成物に対して、混合、溶融、均質化、キャスト成形及びアニーリングを行うことを含むガラスの製造方法をさらに提供する。
【００１０】
好ましくは、該方法は、アニーリングしたガラスに対して、分断、研削及び化学強化を行うことを含む。
【００１１】
第３態様によれば、本発明は、上記方法によって製造されたガラスをさらに提供する。
【００１２】
好ましくは、前記ガラスは、密度が２．４２ｇ／ｃｍ3以下であり、歪点が６２９℃以上であり、５０〜３５０℃での熱膨張係数が９４．１９×１０-7／℃以下であり、ヤング率が８１．６ＧＰａ以上であり、光透過率が９０．１％以上であり、圧縮応力が７６０．５ＭＰａ以上であり、応力層の深さが５３．１μｍ以上であり、破壊靭性が６．７６ＭＮ／ｍ3/2以上であり、５重量％塩酸溶液における浸食量が０．５３７ｍｇ／ｃｍ2以下であり、１０重量％フッ化水素酸緩衝溶液における浸食量が１．９６８ｍｇ／ｃｍ2以下であり、且つ１０重量％フッ化水素酸溶液における浸食量が９．９１５ｍｇ／ｃｍ2以下である。
【００１３】
好ましくは、前記ガラスは、密度が２．３８９〜２．４２ｇ／ｃｍ3であり、歪点が６２９〜６６０℃であり、５０〜３５０℃での熱膨張係数が８４．２７〜９４．１９×１０-7／℃であり、ヤング率が８１．６〜８３．５ＧＰａであり、光透過率が９０．１〜９１．０％であり、圧縮応力が７６０．５〜８３１．５ＭＰａであり、応力層の深さが５３．１〜６５．７μｍであり、破壊靭性が６．７６〜７．２３ＭＮ／ｍ3/2であり、５重量％塩酸溶液における浸食量が０．５０３〜０．５３７ｍｇ／ｃｍ2であり、１０重量％フッ化水素酸緩衝溶液における浸食量が１．９０２〜１．９６８ｍｇ／ｃｍ2であり、且つ１０重量％フッ化水素酸溶液における浸食量が９．６３１〜９．９１５ｍｇ／ｃｍ2である。
【００１４】
第４態様によれば、本発明は、ディスプレイデバイスの製造、好ましくはタッチスクリーンカバーの製造における、上記ガラス用組成物又は上記ガラスの応用をさらに提供する。
【発明の効果】
【００１５】
本発明で製造されたガラスは、高い耐薬品性、高い歪点を有し、ガラスの表面には、高い圧縮応力及び圧縮応力層の深さが形成され、且つ該ガラスは、大きなヤング率を有するため、優れた破壊靭性が得られ、ガラス脆性の低下、ガラスの耐衝撃性の改善に寄与し、また、該カバーガラスは、失透が発生しにくく且つガラス化が容易であり、生産プロセスの要件を満たし、優れた耐熱性、耐衝撃性及び優れた耐引掻き性や耐摩耗能を有し、ディスプレイ製品のガラス表面への衝撃や引掻きの損傷を好適に防止でき、カバーガラスとして好適である。さらに、製造されたタッチスクリーンのカバーガラスは、携帯電話、コンピュータ、デジタル及び光学的レンズなどの分野に幅広く利用され得る。
【００１６】
本発明のほかの特徴及び利点は、以下の特定の実施形態の部分において詳細に説明する。
【発明を実施するための形態】
【００１７】
以下、本発明の特定の実施形態について詳細に説明する。なお、ここで説明する特定の実施形態は、本発明を説明して解釈するために過ぎず、本発明を制限するものではない。
【００１８】
本明細書で開示される範囲の端点及び任意の値は、この特定の範囲又は値に限定されず、そのような範囲又は値は、これら範囲又は値に近い値を含むと理解されるべきである。数値の範囲の場合、各範囲の端点値の間、各範囲の端点値と個々の点の値の間、及び個々の点の値の間は、互いに組み合わせて１つ以上の新しい値の範囲を生成することができ、これら値の範囲は、本明細書における具体的な開示としてみなされるべきである。
【００１９】
第１態様によれば、本発明は、ガラス用組成物を提供し、ガラス用組成物の全重量を基準にして、酸化物換算で、該ガラス用組成物は、ＳｉＯ2：４５〜６４重量％、Ａｌ2Ｏ3：１６〜２６重量％、ＭｇＯ：０．１〜２重量％、Ｎａ2Ｏ：１０〜１７重量％、Ｐ2Ｏ5：０．５〜１５重量％、及び、必要に応じてＴｉＯ2：０〜２重量％を含有する。
【００２０】
好ましくは、ガラス用組成物の全重量を基準にして、酸化物換算で、該ガラス用組成物は、ＳｉＯ2：４５〜６４重量％、Ａｌ2Ｏ3：１６〜２５重量％、ＭｇＯ：０．１〜２重量％、Ｎａ2Ｏ：１０〜１６重量％、Ｐ2Ｏ5：１〜１５重量％、及び、必要に応じてＴｉＯ2：０．０１〜２重量％を含有する。
【００２１】
より好ましくは、ガラス用組成物の全重量を基準にして、酸化物換算で、該ガラス用組成物は、ＳｉＯ2：４５〜６４重量％、Ａｌ2Ｏ3：１６〜２５重量％、ＭｇＯ：０．１〜２重量％、Ｎａ2Ｏ：１０〜１６重量％、Ｐ2Ｏ5：８〜１５重量％、及び、必要に応じてＴｉＯ2：０．１〜１．８重量％を含有する。
【００２２】
本発明のガラス用組成物では、ＳｉＯ2は、ガラス骨格を構成する成分であり、ＳｉＯ2の含有量が高いと、耐化学性及び機械的強度が高まり、ガラスの高温粘度が高まる。ただし、ＳｉＯ2が多すぎると、温度に伴う粘度変化率の低いガラスが得られにくくなり、ＳｉＯ2の含有量が低すぎると、ガラスの形成が困難であり、歪点が低下し、膨張係数が増え、耐酸性及び耐アルカリ性のいずれも下がる。融解温度、結晶化上限温度、ガラス膨張係数、機械的強度、ガラス温度に伴う粘度変化率などの特性を考慮して、ガラス用組成物の全重量を基準にして、酸化物換算で、該ガラス用組成物において、ＳｉＯ2の含有量は、４５〜６４重量％であり、たとえば、４５重量％、４６重量％、４７重量％、４８重量％、４９重量％、５０重量％、５１重量％、５２重量％、５３重量％、５４重量％、５５重量％、５６重量％、５７重量％、５８重量％、５９重量％、６０重量％、６１重量％、６２重量％、６３重量％又は６４重量％であってもよい。
【００２３】
本発明のガラス用組成物では、Ａｌ2Ｏ3は、ガラスの化学的安定性を改善しガラスの結晶化傾向を低減させ、また、引張弾性率を向上させ、製造されたガラスの歪点、強度及び化学強化特性などを向上させることができる。ただし、Ａｌ2Ｏ3の含有量が多すぎると、ガラスは、溶融しにくく、温度に伴う粘度変化率が高くなり、逆には、Ａｌ2Ｏ3の含有量が低すぎると、ガラスは、結晶化しやすく、機械的強度が低く成形に不利である。このため、総合的に考慮すると、ガラス用組成物の全重量を基準にして、酸化物換算で、該ガラス用組成物において、Ａｌ2Ｏ3の含有量は、１６〜２６重量％、好ましくは、１６〜２５重量％、より好ましくは、１６〜１７．５重量％、さらに好ましくは、１６〜１７重量％であり、たとえば、１６重量％、１７重量％、１８重量％、１９重量％、２０重量％、２１重量％、２２重量％、２３重量％、２４重量％、２５重量％又は２６重量％であってもよい。
【００２４】
本発明のガラス用組成物では、ＭｇＯは、ガラスの溶解製造に有利であり、ガラスの安定性を向上させて、ガラスの結晶化傾向を抑制し、弾性率を向上させるが、所定量を超えると、ガラスに失透が生じる。このため、総合的に考慮すると、ガラス用組成物の全重量を基準にして、酸化物換算で、該ガラス用組成物において、ＭｇＯの含有量は、０．１〜２重量％であり、たとえば、０．１重量％、０．２重量％、０．３重量％、０．４重量％、０．５重量％、０．６重量％、０．７重量％、０．８重量％、０．９重量％、１重量％、１．１重量％、１．２重量％、１．３重量％、１．４重量％、１．５重量％、１．６重量％、１．７重量％、１．８重量％、１．９重量％又は２重量％であってもよい。
【００２５】
本発明のガラス用組成物では、Ｎａ2Ｏは、イオン交換成分であり、その含有量を適切に高めると、ガラスの高温粘度を効果的に低減させて溶融性及び成形性を向上させ、そして失透性を改善することができる。ただし、その含有量が高すぎると、ガラスの熱膨張係数を高めて、ガラスの化学耐久性を低減させる。このため、総合的に考慮すると、ガラス用組成物の全重量を基準にして、酸化物換算で、該ガラス用組成物において、Ｎａ2Ｏの含有量は、１０〜１７重量％、好ましくは、１０〜１６重量％であり、たとえば、１０重量％、１１重量％、１２重量％、１３重量％、１４重量％、１５重量％、１６重量％又は１７重量％であってもよい。
【００２６】
本発明のガラス用組成物では、Ｐ2Ｏ5は、イオン交換特性を向上させる成分であり、特に圧縮応力層の厚さを増やし、ただし、その含有量が多すぎると、相分離が発生したり、ＨＣｌなどの酸によるエッチング速度が過度に高くなったりして、ガラス品質の低下を引き起こす。このため、総合的に考慮すると、ガラス用組成物の全重量を基準にして、酸化物換算で、該ガラス用組成物において、Ｐ2Ｏ5の含有量は、０．５〜１５重量％、好ましくは、１〜１５重量％、より好ましくは、８〜１５重量％、さらに好ましくは、８〜９．５重量％、一層好ましくは、８〜９重量％であり、たとえば、０．５重量％、１重量％、２重量％、３重量％、４重量％、５重量％、６重量％、７重量％、８重量％、９重量％、１０重量％、１１重量％、１２重量％、１３重量％、１４重量％又は１５重量％であってもよい。
【００２７】
本発明のガラス用組成物では、ＴｉＯ2は、イオン交換特性を向上させる成分であり、また高温粘度を低減させ、耐酸性を向上させることができるが、その含有量が多すぎると、ガラスの着色又は失透を引き起こす。このため、総合的に考慮すると、ガラス用組成物の全重量を基準にして、酸化物換算で、該ガラス用組成物において、ＴｉＯ2の含有量は、０〜２重量％、好ましくは、０．０１〜２重量％、より好ましくは、０．１〜１．８重量％、さらに好ましくは、０．１〜０．９重量％であり、たとえば、０．０１重量％、０．０５重量％、０．１重量％、０．２重量％、０．３重量％、０．４重量％、０．５重量％、０．６重量％、０．７重量％、０．８重量％、０．９重量％、１重量％、１．１重量％、１．２重量％、１．３重量％、１．４重量％、１．５重量％、１．６重量％、１．７重量％又は１．８重量％であってもよい。
【００２８】
本発明の好適実施形態によれば、前記ガラス組成物において、Ｋ2Ｏ、Ａｓ2Ｏ3、Ｓｂ2Ｏ3、ＳＯ3及びＦのうちの１種又は複数種の成分の含有量が０．１重量％未満である。より好ましくは、前記ガラス組成物は、Ｋ2Ｏ、Ａｓ2Ｏ3、Ｓｂ2Ｏ3、ＳＯ3及びＦのうちの１種又は複数種を含有しない。
【００２９】
本発明では、当業者にとって明らかなように、本発明のガラス用組成物において、組成物がＳｉＯ2、Ａｌ2Ｏ3、ＭｇＯ、Ｎａ2Ｏ、Ｐ2Ｏ5及びＴｉＯ2を含有するとは、該組成物にＳｉ含有化合物、Ａｌ含有化合物、Ｍｇ含有化合物、Ｎａ含有化合物、Ｐ含有化合物及びＴｉ含有化合物を含有することを意味し、且つ前述した各成分の含有量は、すべて各元素の酸化物で換算する。
【００３０】
本発明のガラス用組成物では、この組成物を用いてガラスを製造するときに、ガラスに優れた総合的な特性を付与できるのは、主に、組成物における各成分の相互配合、特にＳｉＯ2、Ａｌ2Ｏ3、ＭｇＯ、Ｎａ2Ｏ、Ｐ2Ｏ5及びＴｉＯ2の相互配合、より特に前述特定の含有量の各成分の相互配合による作用のためである。
【００３１】
第２態様によれば、本発明は、ガラスの製造方法をさらに提供し、該方法は、上記ガラス用組成物に対して、混合、溶融、均質化、キャスト成形及びアニーリングを行うことを含む。
【００３２】
本発明の方法では、ガラス用組成物に対する限定については、具体的には、前述の関連内容の説明を参照すればよく、ここで詳しく説明しない。
【００３３】
本発明の方法では、前記溶融は、プラチナ−ロジウム坩堝において行われることができ、好ましくは、溶融条件として、温度は、１５５０〜１６３０℃であり、時間は、４〜１０ｈである。当業者であれば、実際の状況に応じて具体的な溶融温度及び溶融時間を決定することができ、それは、当業者によく知られているものであるため、ここで詳しく説明しない。
【００３４】
本発明の方法では、前記均質化は、本分野において一般的な均質化方式であり、たとえば、撹拌することで溶融ガラスにおける気泡を放出し、且つ溶融ガラスにおける各成分を均一に分布させる。
【００３５】
本発明の方法では、前記キャスト成形は、本分野において一般的なキャスト成形方式であり、たとえば、ステンレス金型において行うことができ、具体的なステップ及び条件のパラメータは、本分野において公知の技術であるため、ここで詳しく説明しない。
【００３６】
本発明の方法では、好ましくは、アニーリング条件として、温度は、６００〜７００℃であり、時間は、１〜３ｈである。当業者であれば、実際の状況に応じて具体的なアニーリング温度及びアニーリング時間を決定することができ、これは、当業者によく知られているものであるため、ここで詳しく説明しない。
【００３７】
本発明の方法では、該方法は、アニーリングしたガラスを室温に降温した後、加工処理を行うことをさらに含んでもよい。
【００３８】
本発明の方法では、加工処理について特に限定がなく、本分野において一般的な各種の機械的加工方式であってもよく、たとえば、アニーリングして得た産物に対して、分断、研削及び化学強化などを行うことができる。
【００３９】
第３態様によれば、本発明は、上記方法によって製造されたガラスをさらに提供する。
【００４０】
本発明によれば、前記ガラスは、密度が２．４２ｇ／ｃｍ3以下であり、歪点が６２９℃以上であり、５０〜３５０℃での熱膨張係数が９４．１９×１０-7／℃以下であり、ヤング率が８１．６ＧＰａ以上であり、光透過率が９０．１％以上であり、圧縮応力が７６０．５ＭＰａ以上であり、応力層の深さが５３．１μｍ以上であり、破壊靭性が６．７６ＭＮ／ｍ3/2以上であり、５重量％塩酸溶液における浸食量が０．５３７ｍｇ／ｃｍ2以下であり、１０重量％フッ化水素酸緩衝溶液における浸食量が１．９６８ｍｇ／ｃｍ2以下であり、且つ１０重量％フッ化水素酸溶液における浸食量が９．９１５ｍｇ／ｃｍ2以下である。
【００４１】
好ましくは、前記ガラスは、密度が２．３８９〜２．４２ｇ／ｃｍ3であり、歪点が６２９〜６６０℃であり、５０〜３５０℃での熱膨張係数が８４．２７〜９４．１９×１０-7／℃であり、ヤング率が８１．６〜８３．５ＧＰａであり、光透過率が９０．１〜９１．０％であり、圧縮応力が７６０．５〜８３１．５ＭＰａであり、応力層の深さが５３．１〜６５．７μｍであり、破壊靭性が６．７６〜７．２３ＭＮ／ｍ3/2であり、５重量％塩酸溶液における浸食量が０．５０３〜０．５３７ｍｇ／ｃｍ2であり、１０重量％フッ化水素酸緩衝溶液における浸食量が１．９０２〜１．９６８ｍｇ／ｃｍ2であり、且つ１０重量％フッ化水素酸溶液における浸食量が９．６３１〜９．９１５ｍｇ／ｃｍ2である。
【００４２】
第４態様によれば、本発明は、ディスプレイデバイスの製造、好ましくはタッチスクリーンカバーの製造における、上記ガラス用組成物又は上記ガラスの応用をさらに提供する。
【００４３】
本発明の前記応用によれば、ガラスは、ディスプレイデバイス（特にタッチスクリーンカバー）を製造する前に、化学強化を行うことができ、化学強化方法は、本分野における各種の公知の方法であり、たとえば、化学強化方法には、強化液が純粋なＫＮＯ3メルトであり、温度が４１０〜４５０℃であり、時間が３〜６ｈである。化学強化は、ガラスの機械的特性を向上できる。
【００４４】
本発明で製造された特殊な特性を有するガラスは、オーバーフロープロセスによるタッチスクリーンカバーとして有用である。
【００４５】
以下、実施例にて本発明を詳細に説明する。以下の実施例及び比較例では、特に断らない限り、使用される各材料は、すべて市販品として入手でき、特に断らない限り、使用される方法は、本分野における一般的な方法である。
【００４６】
以下の実施例及び比較例では、アルキメデス法を参照してガラス密度を測定し、単位は、ｇ／ｃｍ3であった。
【００４７】
ＡＳＴＭ  Ｃ−３３６に準じて３点テスターを用いてガラスのひずみ点を測定し、単位は、℃であった。
【００４８】
ＡＳＴＭ  Ｅ−２２８に準じて横型膨張計を使用して５０〜３５０℃でのガラス熱膨張係数を測定し、単位は、１０-7／℃であった。
【００４９】
共鳴法によってヤング率を測定し、単位は、ＧＰａであった。
【００５０】
ＵＶ−可視分光光度計テスターを用いてガラスの光透過率を測定し、単位は、％であった。
【００５１】
ＦＳＭ−６０００ＬＥ表面応力計を用いて、ガラス表面の圧縮応力（単位ＭＰａ）及び圧縮応力層の深さ（単位μｍ）を測定した。
【００５２】
ＧＢ４１６１−２００７に準じてガラスの破壊靭性を測定し、単位は、ＭＮ／ｍ3/2であった。
【００５３】
減量法を用いて５重量％塩酸溶液におけるガラスの浸食量を検出し、検出条件として、欠陥のないガラスを９５℃の濃度５重量％の塩酸溶液に入れて、振動させながら２４ｈ浸食し、浸食量を計算し、計算式は、浸食量＝（Ｍ’−Ｍ）／Ｓであり、ここで、Ｍ’は、浸食前のサンプルの重量を表し、Ｍは、浸食後のサンプルの重量を表し、Ｓは、サンプルの表面積を表し、単位は、ｍｇ／ｃｍ2であった。
【００５４】
減量法を用いて１０重量％フッ化水素酸緩衝溶液におけるガラスの浸食量を検出し、検出条件として、欠陥のないガラスを２０℃の濃度１０重量％のフッ化水素酸緩衝溶液（ＮＨ4：ＨＦの体積比６：１）に入れて、振動させながら２０ｍｉｎ浸食し、浸食量を計算し、計算式は、浸食量＝（Ｍ’−Ｍ）／Ｓであり、ここで、Ｍ’は、浸食前のサンプルの重量を表し、Ｍは、浸食後のサンプルの重量を表し、Ｓは、サンプルの表面積を表し、単位は、ｍｇ／ｃｍ2であった。
【００５５】
減量法を用いて１０重量％フッ化水素酸溶液におけるガラスの浸食量を検出し、検出条件として、欠陥のないガラスを２０℃の濃度１０重量％のフッ化水素酸溶液に入れて、振動させながら２０ｍｉｎ浸食し、浸食量を計算し、計算式は、浸食量＝（Ｍ’−Ｍ）／Ｓであり、ここで、Ｍ’は、浸食前のサンプルの重量を表し、Ｍは、浸食後のサンプルの重量を表し、Ｓは、サンプルの表面積を表し、単位は、ｍｇ／ｃｍ2であった。
【００５６】
実施例１〜１２及び比較例１〜３
表１及び２に示すように、各成分を秤量して均一に混合し、混合材料をプラチナ−ロジウム坩堝に投入して、次に、１５５０℃の抵抗炉において７時間加熱し、プラチナロッドを用いて撹拌して気泡を放出した。溶解した溶融ガラスをステンレス鋳鉄金型にキャストして、所定の板形状のガラス製品を成形し、次に、ガラス製品をアニーリング炉において６５０℃で３時間アニーリングし、電源を切って２５℃まで炉冷した。ガラス製品について分断、研削、研磨を行い、製造されたガラス完成品（厚さ０．７ｍｍ）を用いて、研磨して得たガラス製品の表面について、テスト前に脱イオン水できれいに洗浄し、その後、４３０℃の溶融ＫＮＯ3に入れて３ｈ処理し、次に取り出して２５℃に冷却し、脱イオン水できれいに洗浄して乾燥し、ガラス完成品を得た。それぞれ各ガラス完成品の諸特性について測定し、結果を表１〜３に示した。
【００５７】
【表１】
2020520337.tif 000002
【００５８】
【表２】
2020520337.tif 000003
【００５９】
【表３】
2020520337.tif 000004
【００６０】
以上の表１〜３の結果から明らかなように、本発明で製造されたガラスは、高い耐薬品性、高い歪点を有し、ガラスの表面には、高い圧縮応力及び圧縮応力層の深さが形成され、且つ該ガラスは、大きなヤング率を有するため、優れた破壊靭性が得られ、ガラス脆性の低下、ガラスの耐衝撃性の改善に寄与し、また、該カバーガラスは、失透が発生しにくく且つガラス化が容易であり、生産プロセスの要件を満たし、優れた耐熱性、耐衝撃性及び優れた耐引掻き性や耐摩耗能を有し、ディスプレイ製品のガラス表面への衝撃や引掻きの損傷を好適に防止でき、カバーガラス（特にタッチスクリーンカバーガラス）としての要件を満たせる。
【００６１】
また、以上の実施例１〜１２と比較例１〜２の結果を比較して分かるように、本発明は、各成分の含有量を特定の範囲に限定することによって、製造されたガラスの化学的安定性、破壊靭性及び耐衝撃性を向上させることができ、且つ優れた耐薬品性を付与する。さらに、以上の実施例１〜１０と実施例１１〜１２の結果を比較して分かるように、本発明は、さらに各成分の含有量を好適範囲に限定することによって、製造されたガラスの化学的安定性、破壊靭性及び耐衝撃性をより向上させ、それにより、総合的な特性に最も優れたガラス製品が得られ得る。
【００６２】
以上、本発明の好適実施形態を詳細に説明したが、本発明は、上記実施形態における詳細に制限されず、本発明の技術構想の範囲から逸脱せずに、本発明の技術案についてさまざまな簡単な変形を行うことができ、これら簡単な変形は、すべて本発明の特許範囲に属する。
【００６３】
また、なお、上記特定の実施形態において説明した各特定の技術的特徴は、矛盾しない限り、任意の適切な方式で組み合わせることができる。不要な重複を回避するために、本発明は、さまざまな可能な組み合わせの形態について説明しない。
【００６４】
これに加えて、本発明のさまざまな実施形態も任意に組み合わせることができ、本発明の主旨に違反しない限り、本発明の開示内容とみなすべきである。
【国際調査報告】
2020520337.tif 000005
2020520337.tif 000006
2020520337.tif 000007
2020520337.tif 000008